(57)【特許請求の範囲】
【請求項１】
少なくとも３つの分光透過特性の異なる領域を有するモザイク状、又はストライプ状のフィルター層と、少なくとも１種の現像主薬を含有する少なくとも１層のハロゲン化銀乳剤層を有するハロゲン化銀写真感光材料（但し、カラー拡散転写用ハロゲン化銀写真感光材料を除く。以下、同じ。）に画像露光を行った後、少なくとも１種の定着剤を含有するアルカリ性の溶液により処理することを特徴とするハロゲン化銀写真感光材料の処理方法。
【請求項２】
少なくとも３つの分光透過特性の異なる領域を有するモザイク状、又はストライプ状のフィルター層と、少なくとも１種の現像主薬を含有する少なくとも１層のハロゲン化銀乳剤層を有するハロゲン化銀写真感光材料に画像露光を行った後、アルカリ性の溶液により処理し、その後少なくとも１種の定着剤を含有する処理シートを重ね合わせて処理することを特徴とするハロゲン化銀写真感光材料の処理方法。
【請求項３】
少なくとも３つの分光透過特性の異なる領域を有するモザイク状、又はストライプ状のフィルター層と、少なくとも１種の現像主薬及び、少なくとも１種の塩基性金属化合物を含有する少なくとも１層のハロゲン化銀乳剤層を有するハロゲン化銀写真感光材料に画像露光を行った後、少なくとも１種の塩基プレカーサー及び少なくとも１種の定着剤を含有する溶液により処理することを特徴とするハロゲン化銀写真感光材料の処理方法。
【請求項４】
少なくとも３つの分光透過特性の異なる領域を有するモザイク状、又はストライプ状のフィルター層と、少なくとも１種の現像主薬及び、少なくとも１種の塩基性金属化合物を含有する少なくとも１層のハロゲン化銀乳剤層を有するハロゲン化銀写真感光材料に画像露光を行った後、少なくとも１種の塩基プレカーサーを含有する溶液により処理し、その後少なくとも１種の定着剤を含有する処理シートを重ね合わせて処理することを特徴とするハロゲン化銀写真感光材料の処理方法。
【請求項５】
少なくとも３つの分光透過特性の異なる領域を有するモザイク状、又はストライプ状のフィルター層と、少なくとも１種の現像主薬及び、少なくとも１種の塩基性金属化合物を含有する少なくとも１層のハロゲン化銀乳剤層を有するハロゲン化銀写真感光材料に画像露光を行った後、少なくとも１種の塩基プレカーサー及び少なくとも１種の定着剤を含有する処理シートを重ね合わせて処理することを特徴とするハロゲン化銀写真感光材料の処理方法。
【請求項６】
請求項１〜５のいずれかに記載の処理を行った後、得られた画像をスキャナー等で読み取りデジタル情報に変換することを特徴とするハロゲン化銀写真感光材料の現像読み取り方法。
【発明の詳細な説明】
【０００１】
【発明の属する技術分野】
本発明はハロゲン化銀写真感光材料の現像処理方法及び現像読み取り方法に関し、詳しくは少なくとも３つの分光透過特性の異なる領域を有するモザイク状、又はストライプ状のフィルター層と、ハロゲン化銀乳剤層を有するハロゲン化銀写真感光材料の現像処理方法及び現像読み取り方法に関する。
【０００２】
【従来の技術】
従来カラープリントを得るための撮影用ハロゲン化銀写真感光材料としては、主としてカラーネガフィルムが使用されており、撮影後のカラーネガフィルムを現像し、得られた画像をカラーペーパーに焼き付けてカラープリントを得る方法が広く使用されている。
【０００３】
この方法は、極めて高画質のプリントを得ることが可能である反面、カラーネガフィルムの現像、カラーペーパーの現像ともに複雑な処理工程を必要とするため、撮影済のフィルムからプリントを得るためには２０分以上の時間が必要となり、迅速性に欠けるという大きな欠点を有していた。
【０００４】
一方、最近流行のデジタルスチルカメラでは、撮像された画像情報はデジタル情報として記録されているため、撮影後適当な手段により数分以内に画像のハードコピー（プリント）を得ることが可能であるが、一般に使用される画素数が１００万画素以下のデジタルスチルカメラでは、最終的に得られるプリントの画質は充分とは言い難いのが現状である。
【０００５】
そこで、ハロゲン化銀写真感光材料を用いて複雑な処理工程を用いずに短時間の内にデジタル化された画像情報や高画質のカラープリントが得られるシステムの開発が望まれていた。
【０００６】
ハロゲン化銀写真感光材料を現像後、速やかにスキャナーにより画像情報を読み取る方法としては、特開平５−１００３２１号、同９−１２１２６５号、同９−１４６２４７号、同９−２３０５５７号、同９−２８１６７５号に記載の方法や、米国特許第５，１０１，２８６号、同５，１１３，３５１号、同５，６２７０１６号に記載の方法などが知られているが、これらの方法は処理の安定性や迅速性などの点で不充分なものであった。
【０００７】
【発明が解決しようとする課題】
本発明の目的は、撮影後極めて短時間の内に画像情報がデジタル情報として得られるハロゲン化銀写真感光材料の処理方法及び現像読み取り方法を提供することにあり、さらに本発明の別の目的は、撮影後極めて短時間の内に画像のカラーハードコピー（カラープリント）が得られるハロゲン化銀写真感光材料の処理方法及び現像読み取り方法を提供することにある。
【０００８】
【課題を解決するための手段】
上記本発明の課題は、下記構成によって達成される。
１．少なくとも３つの分光透過特性の異なる領域を有するモザイク状、又はストライプ状のフィルター層と、少なくとも１種の現像主薬を含有する少なくとも１層のハロゲン化銀乳剤層を有するハロゲン化銀写真感光材料（但し、カラー拡散転写用ハロゲン化銀写真感光材料を除く。以下、同じ。）に画像露光を行った後、少なくとも１種の定着剤を含有するアルカリ性の溶液により処理することを特徴とするハロゲン化銀写真感光材料の処理方法。
【０００９】
２．少なくとも３つの分光透過特性の異なる領域を有するモザイク状、又はストライプ状のフィルター層と、少なくとも１種の現像主薬を含有する少なくとも１層のハロゲン化銀乳剤層を有するハロゲン化銀写真感光材料に画像露光を行った後、アルカリ性の溶液により処理し、その後少なくとも１種の定着剤を含有する処理シートを重ね合わせて処理することを特徴とするハロゲン化銀写真感光材料の処理方法。
【００１０】
３．少なくとも３つの分光透過特性の異なる領域を有するモザイク状、又はストライプ状のフィルター層と、少なくとも１種の現像主薬及び、少なくとも１種の塩基性金属化合物を含有する少なくとも１層のハロゲン化銀乳剤層を有するハロゲン化銀写真感光材料に画像露光を行った後、少なくとも１種の塩基プレカーサー及び少なくとも１種の定着剤を含有する溶液により処理することを特徴とするハロゲン化銀写真感光材料の処理方法。
【００１１】
４．少なくとも３つの分光透過特性の異なる領域を有するモザイク状、又はストライプ状のフィルター層と、少なくとも１種の現像主薬及び、少なくとも１種の塩基性金属化合物を含有する少なくとも１層のハロゲン化銀乳剤層を有するハロゲン化銀写真感光材料に画像露光を行った後、少なくとも１種の塩基プレカーサーを含有する溶液により処理し、その後少なくとも１種の定着剤を含有する処理シートを重ね合わせて処理することを特徴とするハロゲン化銀写真感光材料の処理方法。
【００１２】
５．少なくとも３つの分光透過特性の異なる領域を有するモザイク状、又はストライプ状のフィルター層と、少なくとも１種の現像主薬及び、少なくとも１種の塩基性金属化合物を含有する少なくとも１層のハロゲン化銀乳剤層を有するハロゲン化銀写真感光材料に画像露光を行った後、少なくとも１種の塩基プレカーサー及び少なくとも１種の定着剤を含有する処理シートを重ね合わせて処理することを特徴とするハロゲン化銀写真感光材料の処理方法。
【００１３】
６．前記１〜５のいずれかに記載の処理を行った後、得られた画像をスキャナー等で読み取りデジタル情報に変換することを特徴とするハロゲン化銀写真感光材料の現像読み取り方法。
【００１６】
【発明の実施の形態】
以下、本発明を詳細に説明する。
まず、本発明のハロゲン化銀写真感光材料において用いられる、少なくとも３つの分光透過特性の異なる領域を有するモザイク状、又はストライプ状のフィルター層について説明する。
【００１７】
本発明のフィルター層の製造方法としては、染色したでんぷん粒子を用いる方法や、ストライプ又はモザイク状のパターンを印刷により形成する方法、感熱転写による方法、インクジェットによる方法、フォトレジスト（光硬化性樹脂）による方法、写真による方法等、カラー液晶表示素子やカラーＣＣＤ撮像素子等に用いられるさまざまな方法が使用でき、これらは特開昭５５−６３４２号、同６３−２６１３６１号、特開平５−１２７０１６号、同６−１００８１１号、同７−２９４７１４号、同８−２２１０８号、同９−１８５０７７号、同９−１４５９０９号、同９−１７８９２５号等の明細書に記載がある。
【００１８】
本発明のフィルター層の分光透過特性としては、好ましくは減色法の光の３原色であるＹ（イエロー）、Ｍ（マゼンタ）、Ｃ（シアン）の組み合わせや、加色法の光の３原色であるＢ（青）、Ｇ（緑）、Ｒ（赤）の組み合わせを用いることができ、これらの他に黒色のブラックマトリックス部を有していても良い。
【００１９】
本発明のフィルター層のパターンとしては、ストライプ状、モザイク状の何れを用いても良いが、規則性を有しないランダム配置のモザイク状パターンがより好ましい。
【００２０】
本発明のフィルター層のサイズとしては、ストライプ状の場合１色当たり１〜５０μｍが好ましく、２〜２０μｍがさらに好ましい。又、モザイク状の場合は１単位領域当たり０．１μｍ〜２０μｍが好ましく、０．５〜５μｍがさらに好ましい。又、カラーフィルター層の厚さとしては、ストライプ状、モザイク状の何れの場合も１〜５０μｍが好ましく、２〜２０μｍがさらに好ましい。
【００２１】
次に本発明のハロゲン化銀乳剤層について説明する。
本発明のハロゲン化銀乳剤層に用いられるハロゲン化銀粒子としては１４面体、８面体、不定形板状、立方晶など何れでも良いが、高感度平板状ハロゲン化銀粒子が好ましく用いられる。ハロゲン化銀組成としてＡｇＣｌ、ＡｇＣｌＢｒ、ＡｇＣｌＢｒＩ、ＡｇＣｌＩなど任意に用いることができるが、迅速処理に対してはＡｇＣｌに富み、かつ沃度の少ない塩沃臭化銀乳剤が好ましい。粒径としては０．０１〜１μｍが好ましい。高濃度を得るためには０．０５〜０．６μｍの範囲が好ましく使用される。
【００２２】
本発明に好ましく用いられる平板状粒子は、例えば米国特許第４，４３９，５２０号、同４，４２５，４２５号、同４，４１４，３０４号等に記載されているハロゲン化銀粒子でよく、容易に目的に平板状粒子を得ることができる。平板状粒子は特定表面部位に組成の異なるハロゲン化銀をエピタキシャル成長させたり、シェリングさせたハロゲン化銀粒子であってもよい。
【００２３】
平板状粒子は使用されている乳剤層の全粒子の投影面積の総和の５０％以上がアスペクト比２〜１６の平板状粒子であることが好ましく、１６を超えるアスペクト比では、粒子の圧力耐性が弱く好ましくない。平板状粒子の割合は６０〜７０％、さらに８０％以上へと増大するほど好ましい結果が得られる。
【００２４】
アスペクト比は平板状粒子の投影面積と同一の面積を有する円の直径と２つの平行平面間距離の比を表す。
【００２５】
塩化銀成分の多い平板状粒子は例えば米国特許第５，３２０，９３８号に記載されている方法を参考にすることができる。
【００２６】
ハロゲン化銀粒子の内部に０．００１〜１０モル％の高沃化銀部位が存在したり、銀核を存在させたりすると粒子の耐圧性を向上させるので好ましい。
【００２７】
本発明に使用するハロゲン化銀粒子の調製法は、酸性法、中性法、アンモニア法など適宜選択することができる。感度やコントラストを調節するために金属をドープする際には、ｐＨを１〜５の酸性下で粒子形成を行うことが好ましい。
【００２８】
平板状粒子の形成時に粒子の成長を制御するためにハロゲン化銀溶剤として例えばアンモニア、チオエーテル、チオ尿素化合物、チオン化合物などを使用することができる。
【００２９】
ハロゲン化銀粒子は、物理熟成時や化学熟成時に周期律表の５族から８族の金属原子を銀１モル当たり１×１０−８から１×１０−３モル添加することが好ましく、特に高照度特性を得るためにイリジウムを１０−８から１０−３の範囲でドープさせることは、ハロゲン化銀乳剤においてしばしば常用され、本発明においてもなんら妨げるものでない。又、ガンマ（γ）１０以上の硬調乳剤を得るには、ロジウム、ルテニウム、オスミウム、レニウム等の遷移金属化合物を銀１モル当たり１０−８から１０−３の範囲でドープさせることが好ましい。ルテニウム、オスミウム、レニウム等の遷移金属化合物はハロゲン化銀粒子形成中に添加することが好ましい。添加位置としては粒子中に均一に分布させる方法、コア・シェル構造にしてコア部、或いはシェル部に多く局在させる方法がある。シェル部に多く存在させる方がしばしば良い結果が得られる。
【００３０】
ハロゲン化銀乳剤はイオン化合物や金塩のごとき貴金属塩を単用又は組み合わせて増感することができる。貴金属塩で増感するときに、後述の増感色素を存在させると増感効果を高めることができる。又これらを乳剤に添加するときには、色素と共に後述の微粒子分散にして添加すると増感効果をより高めることができる。又、ＡｇＩ粒子を微粒子分散して化学増感時に添加すると粒子表面にＡｇＩが形成されて色素増感の効果を高めることができる。
【００３１】
化学増感されたハロゲン化銀粒子は分光増感することができる。好ましい分光増感色素としてはシアニン、カルボシアニン、ジカルボシアニン、複合シアニン、ヘミシアニン、スチリール色素、メロシアニン、複合メロシアニン、ホロポーラー色素等を挙げることができ、当業界で用いられている分光増感色素を単用或いは併用して使用することができる。特に有用な色素はシアニン、メロシアニン、及び複合メロシアニンである。これらの色素類には、その塩基性異節環核としてシアニン色素類に通常利用される核の何れをも通用できる。即ち、ピロリン核、オキサゾリン核、チアゾリン核、ピロール核、オキサゾール核、チアゾール核、セレナゾール核、イミダゾール核、テトラゾール核、ピリジン核及びこれらの核に脂環式炭化水素環が融合した核、及びこれらの核に芳香族炭化水素環が融合した核、即ち、インドレニン核、ベンズインドレニン核、インドール核、ベンズオキサゾール核、ナフトオキサゾール核、ベンゾチアゾール核、ナフトチアゾール核、ベンゾセレナゾール核、ベンズイミダゾール核、キノリン核などである。これらの核は、炭素原子上で置換されていてもよい。
【００３２】
メロシアニン又は複合メロシアニンには、ケトメチレン構造を有する核として、ピラゾリン−５−オン核、チオヒダントイン核、２−チオオキサゾリジン−２，４−ジオン核、チアゾリジン−２，４−ジオン核、ローダニン核、チオバルビツール酸核などの５〜６員異節環核を適用することができる。
【００３３】
増感色素は単独に用いても良いが、組み合わせを用いても良い。増感色素の組み合わせは特に、強色増感の目的でしばしば用いられる。
【００３４】
本発明に使用する各種写真用添加剤は、水溶液や有機溶媒に溶かして使用してもよいが、水に難溶性の場合、微粒子結晶状態にして水、ゼラチン、親水性或いは疎水性ポリマー中に分散させて使用することができる。本発明で染料、色素、減感色素、ヒドラジン、レドックス化合物、カブリ抑制剤、紫外線吸収剤等を分散するには、公知の分散機で分散できる。具体的には、ボールミル、サンドミル、コロイドミル、超音波分散機、高速インペラー分散機等が挙げられる。
【００３５】
分散されたこれらの写真用添加剤は、１００μｍ以下の平均粒子サイズを有する微粒子であるが、通常は０．０２〜１０μｍの平均微粒子径で使用される。分散方法としては機械的に高速攪拌する方法（特開昭５８−１０５１４１号）、有機溶媒に加熱溶解し、これを表面活性剤や消泡剤の入ったゼラチン又は親水性ポリマーに添加しながら分散して有機溶媒を除いていく方法（特開昭４４−２２９４８号）、クエン酸、酢酸、硫酸、塩酸、リンゴ酸等の酸に溶かしたものをｐＨ４．５〜７．５のポリマー中に結晶析出分散する方法（特開昭５０−８０１１９号）、水酸化ナトリウム、炭酸水素ナトリウム、炭酸ナトリウム等のアルカリに溶かしてｐＨ４．５〜７．５のゼラチン等のポリマーに結晶析出分散する方法（特開平２−１５２５２号）等を適用することができる。
【００３６】
本発明のハロゲン化銀写真感光材料及び処理液に用いられる現像主薬としては、ハイドロキノン、ハイドロキノンスルホン酸ナトリウム、クロルハイドロキノンなどのハイドロキノン類の他に、１−フェニル−３−ピラゾリドン、１−フェニル−４，４−ジメチル−３−ピラゾリドン、１−フェニル−４−メチル−４−ヒドロキシメチル−３−ピラゾリドン、１−フェニル−４−メチル−３−ピラゾリドン、１，５−ジフェニル−３−ピラゾリドン等のピラゾリドン類及びＮ−メチルパラアミノフェノール硫酸塩などの現像主薬と併用することができる。又、ハイドロキノンを使用しないでアスコルビン酸やイソアスコルビン酸等のレダクトン類、ヒドロキシルアミン、ジ−スルホエチルヒドロキシルアミン等のヒドロキシルアミン類等を上記現像主薬と併用することもできる。
【００３７】
本発明に用いられる処理液の保恒剤としては、亜硫酸ナトリウム塩、亜硫酸カリウム塩や炭酸カリウム塩などが挙げられる。
【００３８】
キレート剤としてはＥＤＴＡ、ＥＤＴＡ・２Ｎａ、ＥＤＴＡ・４Ｎａなど、カブリ抑制剤或いは銀スラッジ防止剤としては５−メチルベンゾトリアゾール、２−メルカプトベンゾチアゾール、１−フェニル−５−メルカプトテトラゾール、６−ニトロベンズイミダゾール、１−（４−カルボン酸フェニル）−５−メルカプトテトラゾール、１−（４−スルホン酸フェニル）−５−メルカプトテトラゾール、２−メルカプトベンズイミダゾール、２−メルカプト−５−スルホン酸−ベンズイミダゾール、２−メルカプト−４−ヒドロキシピリミジン、２−メルカプト−４−ヒドロキシ−５，６−ジメチルピリミジンなどが挙げられる。
【００３９】
現像促進剤としてはジエタノールアミン、トリエタノールアミン、ジエチルアミノプロパンジオールなどを用いることができる。現像液のカブリ抑制剤としては従来から知られている無機又は有機の現像液用抑制剤を使用できる。現像液は水酸化ナトリウム、水酸化カリウム等のアルカリ剤で現像液をｐＨ９〜１２の範囲に調節することができる。ｐＨの調整は、一般的には保存性が良い１０±０．５の範囲で使用されるが、迅速処理用としてｐＨ１１±０．５で使用することもできる。
【００４０】
次に本発明のハロゲン化銀写真感光材料について説明する。
ハロゲン化銀は前述したコンベンショナルなハロゲン化銀写真感光材料に使用するハロゲン化銀を適用することができる。ハロゲン化銀としては塩化銀含有率が６０モル％以上の塩化銀に富む塩臭化銀、特に塩化銀を８０モル％以上含有するものが好ましい。定着負荷と粒状性の点からできる限り平均粒子径が小さく塗布銀量が少ない程好ましい。好ましいハロゲン化銀の粒径としては０．３μｍ以下、より好ましくは、０．１６μｍ以下がよい。
【００４１】
親水性バインダーとしては、コンベンショナルなハロゲン化銀写真感光材料に使用するバインダー類を適用することができる。特に好ましいバインダーはゼラチン又は合成ポリマーであり、好ましくは石灰処理ゼラチン或いは酸処理ゼラチンの分子量４０００〜１００万の範囲のゼラチンが挙げられる。
【００４２】
本発明の塩基性金属化合物としては、亜鉛又はアルミニウムの酸化物、水酸化物、塩基性炭酸塩等が挙げられ、特に好ましくは水酸化亜鉛、酸化亜鉛が挙げられる。
【００４３】
塩基性金属化合物は、特開昭５９−１７４８３０号記載のように親水性バインダー中に平均粒子径０．０１〜１０μｍの微粒子にして使用することが好ましい。
【００４４】
塩基性金属化合物と反応して水酸イオンを放出する塩基プレカーサーとしては、分析化学におけるキレート剤、写真化学における硬水軟化剤として公知のものを使用することができる。本発明の塩基プレカーサーとしては、エチレンジアミン４酢酸、ニトリロ三酢酸、ジエチレントリアミン五酢酸、エチレンジアミンテトラメチレンホスホン酸、ピリジンカルボン酸、ピリジン−２，６−ジカルボン酸等が好ましく、特にピリジンカルボン酸が好ましい。
【００４５】
本発明の定着剤としては、公知のハロゲン化銀溶剤を使用することができ、例えばチオ硫酸ナトリウム、チオ硫酸アンモニウム、チオシアン酸カリウム、メルカプトアゾール類、ヒダントイン類、ウラシル類等を挙げることができる。
【００４６】
本発明の処理液（請求項１〜６に示される、アルカリ性の溶液、塩基性プレカーサーを含有する溶液の全てを指称する。）の供給量はハロゲン化銀写真感光材料１平米当たり０．０１ｇ〜５０ｇが好ましく、より好ましくは１ｇ〜２０ｇである。少ない処理液を供給するには、溜型タンク現像ではなく、液滴やカーテン膜、スリット膜で供給するのが好ましい。液滴の供給は毛細管から熱や振動を使用して１〜１００μｍの大きさで噴霧する方法が挙げられる。スリット供給は、長さは自在に決めた幅が１〜１００μｍのスリットから液を供給する方法である。これらの液の供給は常圧状態以外に真空ポンプで減圧してもよい。
【００４７】
また、気相を介する噴霧方式としては、圧電素子の振動を利用して液滴を飛翔させる方式、（例えばピエゾ式インクジェットヘッド等）や、或いは突沸を利用したサーマルヘッドを用いて液滴を飛翔させるもの、また、空気圧や液圧により液を噴霧するスプレー方式等が挙げられる。
【００４８】
塗り付け方式ではエアードクターコーター、ブレードコーター、ロッドコーター、ナイフコーター、スクイズコーター、含浸コーター、リバースローラーコーター、トランスファーローラーコーター、カーテンコーター、ダブルローラーコーター、スライドホッパー塗布、グラビアコーター、キスロールコーター、ビードコーター、キャストコーター、スプレイコーター、カレンダーコーター、押し出しコーター等が挙げられる。特に好ましい方式としては、スクイズコーター、グラビアコーター、含浸コーター、ビードコーター、ブレードコーターである。
【００４９】
本発明の請求項２、４及び５に示される処理シートとしては、特開平９−２５８４０２号、第１８頁〜１９頁に記載の処理シートが好ましく用いられる。処理シートに用いられる定着剤としては、チオ硫酸塩、亜硫酸塩、チオシアン酸塩、チオエーテル化合物及び特開平４−３６５０３７号、第１１頁〜２１頁や同５−６６５４０号、第１０８８頁〜１０９２頁に記載のスルフィド基を有する含窒素ヘテロ環系化合物、メソイオン系化合物、チオエーテル系化合物、ウラシル、ヒダントイン等を挙げることができる。
【００５０】
又、処理シートに物理現像核を含ませておき、可溶化したハロゲン化銀を処理シートに固定化してもよい。
【００５１】
物理現像核は、可溶化し感光材料から拡散してきたハロゲン化銀を還元し物理現像核にして固定化させるものである。物理現像核としては、亜鉛、水銀、鉛、カドミウム、鉄、クロム、ニッケル、錫、コバルト、銅、テルニウムなどの重金属、或はパラジウム、白金、銀、金等の貴金属、或はこれらの硫黄、セレン、テルル等のカルコゲン化合物のコロイド粒子等が挙げられる。
【００５２】
【実施例】
以下、本発明を実施例にて説明するが、本発明はこれのみに限定されるものではない。
実施例、参考例及び比較例
ハロゲン化銀乳剤として表１に示す組成のハロゲン化銀粒子を調製した。調製方法は１モルの硝酸銀溶液と塩化ナトリウム、臭化カリウム及び沃化カリウムの３種混合液｛ハロゲン化銀組成比に応じたモル比でそれぞれのハライド溶液（全ハライドのモル数の合計は１モル）を含む｝をアデニンを０．００２モル含むゼラチン水溶液中に攪拌しながら３８℃で４８分間ダブルジェット法により添加して粒子形成をした。
【００５３】
粒子形成中の電位はｐＡｇ＝８．０、ｐＨ＝２．０に合わせた。これを基本にしてアスペクト比や粒子径の変化はｐＡｇや硝酸銀及びハライド液の供給量や混合温度を変化することにより制御した。
【００５４】
粒子形成後、常法により脱塩処理してから水３００ミリリットルとゼラチン３２ｇを加え、ｐＡｇ＝７．５、ｐＨ＝５．５に合わせた。この乳剤に銀１モル当たり塩化金酸３．３×１０−６モルとチオ硫酸ナトリウム４×１０−６モル添加して６５℃で４８分間の化学増感処理を行った。次いで安定剤として４−ヒドロキシ−６−メチル−１，３，３ａ，７−テトラアザインデンを銀１モル当たり１．５×１０−３モル加えた。その後乳剤温度を４０℃にしてから下記のオルソ分光増感色素（Ａ）を１．６×１０−４モル／銀１モル及び（Ｂ）を３．３×１０−５モル／銀１モル添加して十分に吸着させてから、安定剤として４−ヒドロキシ−６−メチル−１，３，３ａ，７−テトラアザインデンを１．５×１０−３モル／銀１モル加えた。
【００５５】
オルソ分光増感色素（Ａ）
アンヒドロ−５，５′−ジクロロ−９−エチル−３，３′−ジ（３−スルホプロピル）−オキサカルボシアニンナトリウム塩
【００５６】
オルソ分光増感色素（Ｂ）
アンヒドロ−５，５′−ジトリフルオロ−１−エチル−１′−ビニル−３−エチル−３′−（３−スルホプロピル）−ベンズイミダゾロカルボシアニンヒドロキシド
【００５７】
さらに、乳剤中に４，４−ジメチル−１−フェニル−３−ピラゾリドンを２００ｍｇ／ｍ２添加した。
【００５８】
得られた上記乳剤を特開平９−１４５９０９号の実施例２に記載の方法で作成した各色５×５μｍのＢ．Ｇ．Ｒモザイクフィルター層を有するＰＥＴ支持体上に、塗布銀量が３．０ｇ／ｍ２になるように塗布して試料Ｎｏ．１を得た。なお乳剤層の上に平均粒子径３μｍの酸化硅素のマット剤を含むゼラチンを０．８ｇ／ｍ２塗布して乳剤保護層とした。さらに乳剤層と乳剤保護層の間には中間層を設け、さらに乳剤層の下には乳剤下層を設けた。中間層及び乳剤下層はそれぞれゼラチンが０．５ｇ／ｍ２になるように塗布した。
【００５９】
次に、乳剤保護層に１．２ｇ／ｍ２の固体分散した水酸化亜鉛を添加した以外は前記試料Ｎｏ．１と同様にして試料Ｎｏ．２を作成した。
【００６０】
作成した各試料を通常の１３５ネガフィルムサイズに裁断、穿孔し、カメラに装填した後、人物とマクベスチャートを撮影した。又、比較試料としてポラクロームＣＳフィルム（ポラロイド社製）を用いて同様の撮影を行った。露光済みの各試料を表１に示した処理を行った後、画像情報をアグファ社製フィルムスキャナーＤＵＯスキャンを用いて読み込み、パーソナルコンピューター上で画像処理後、エプソン社製プリンターＰＭ−７００Ｃにて出力した。得られた画像の画質を４段階で目視評価し、表１に示した。なお、各処理液は５０ｍｌ／ｍ２の供給量になるようにスリットノズルを用いて供給した。
【００６１】
〈処理液Ａ（アルカリアクチベーター液）〉
イソアスコルビン酸                                          １３０ｇ
５−ニトロインダゾール                                  ０．２５０ｇ
１−フェニル−５−メルカプトテトラゾール                  ０．０６ｇ
５−メチルベンゾトリアゾール                              ０．０６ｇ
２−メルカプトベンツイミダゾール−５−スルホン酸            ０．３ｇ
臭化カリウム                                                ３．０ｇ
亜硫酸ナトリウム                                              ５０ｇ
水酸化カリウム                                                ３０ｇ
硼酸                                                          １０ｇ
Ｎ−ｎ−ブチルジエタノールアミン                              １５ｇ
エチレンジアミン二琥珀酸二酢酸                              １．０ｇ
水を加えて１リットルとしｐＨを１０．２０に調節する。
【００６２】
〈処理液Ｂ（現像定着液）〉
チオ硫酸ナトリウム                                          １５０ｇ
イソアスコルビン酸                                          １３０ｇ
５−ニトロインダゾール                                  ０．２５０ｇ
１−フェニル−５−メルカプトテトラゾール                  ０．０６ｇ
５−メチルベンゾトリアゾール                              ０．０６ｇ
２−メルカプトベンツイミダゾール−５−スルホン酸            ０．３ｇ
臭化カリウム                                                ３．０ｇ
亜硫酸ナトリウム                                              ５０ｇ
水酸化カリウム                                                ３０ｇ
硼酸                                                          １０ｇ
Ｎ−ｎ−ブチルジエタノールアミン                              １５ｇ
エチレンジアミン二琥珀酸二酢酸                              １．０ｇ
水を加えて１リットルとしｐＨを１０．２０に調節する。
【００６３】
〈処理液Ｃ（アクチベーター液）〉
ピコリン酸グアニジン                                          １０ｇ
５−ニトロインダゾール                                  ０．２５０ｇ
１−フェニル−５−メルカプトテトラゾール                  ０．０６ｇ
５−メチルベンゾトリアゾール                              ０．０６ｇ
２−メルカプトベンツイミダゾール−５−スルホン酸            ０．３ｇ
臭化カリウム                                                ３．０ｇ
亜硫酸ナトリウム                                              ５０ｇ
硼酸                                                          １０ｇ
Ｎ−ｎ−ブチルジエタノールアミン                              １５ｇ
エチレンジアミン二琥珀酸二酢酸                              １．０ｇ
水を加えて１リットルとしｐＨを７．０に調節する。
【００６４】
〈処理液Ｄ（アクチベーター定着液）〉
ピコリン酸グアニジン                                          １０ｇ
チオ硫酸ナトリウム                                          １５０ｇ
５−ニトロインダゾール                                  ０．２５０ｇ
１−フェニル−５−メルカプトテトラゾール                  ０．０６ｇ
５−メチルベンゾトリアゾール                              ０．０６ｇ
２−メルカプトベンツイミダゾール−５−スルホン酸            ０．３ｇ
臭化カリウム                                                ３．０ｇ
亜硫酸ナトリウム                                              ５０ｇ
硼酸                                                          １０ｇ
Ｎ−ｎ−ブチルジエタノールアミン                              １５ｇ
エチレンジアミン二琥珀酸二酢酸                              １．０ｇ
水を加えて１リットルとしｐＨを７．０に調節する。
【００６５】
処理材料（処理シート）Ｒ−１の作成
下記表１に示す構成とした。
【００６６】
【表１】
0003666234.tif 000002
【００６７】
さらに、第２層に３０００ｍｇ／ｍ２のピコリン酸グアニジンを加えた以外は上記処理材料（処理シート）Ｒ−１と同様にして処理材料（処理シート）Ｒ−２を作成した。
【００６８】
【表２】
0003666234.tif 000003
【００６９】
水溶性ポリマー（１９）
（カッパー）
κ−カラギーナン
水溶性ポリマー（２０）
スミカゲルＬ−５Ｈ（住友化学社製）
【００７０】
【化１】
0003666234.tif 000004
【００７１】
水溶性ポリマー（２６）
デキストラン（分子量７万）
水溶性ポリマー（２７）
ＭＰポリマーＭＰ１０２（クラレ社製）
高沸点溶媒（２８）
塩パラ４０（味の素社製）
【００７２】
【化２】
0003666234.tif 000005
【００７３】
【表３】
0003666234.tif 000006
【００７４】
※処理の内容
処理１  処理液Ａにより５０℃、１５秒処理
処理２  処理液Ｂにより５０℃、２０秒処理
処理３  処理液Ａにより５０℃、１５秒処理した後、処理材料Ｒ−１を重ね合わせて５０℃、１０秒処理し、その後処理材料を剥離する
処理４  処理液Ｃにより５０℃、１５秒処理
処理５  処理液Ｄにより５０℃、２０秒処理
処理６  処理液Ｃにより５０℃、１５秒処理した後、処理材料Ｒ−１を重ね合わせて５０℃、１０秒処理し、その後処理材料を剥離する
処理７  処理材料Ｒ−２を重ね合わせて５０℃、２０秒処理し、その後処理材料を剥離する
【００７５】
表３からも明らかなように、本発明外の感光材料を用いた実験Ｎｏ．８では、画質が不充分だが、本発明の試料及び本発明の処理方法を用いた実験Ｎｏ．２、３及び５〜７では、参考例である実験Ｎｏ．１及び４と対比しても、極めて短時間の処理で非常に良好な画質の画像が得られる。
【００７６】
【発明の効果】
本発明によれば、撮影後極めて短時間の内に画像情報がデジタル情報として得られるハロゲン化銀写真感光材料の処理方法及び現像読み取り方法を提供することができ、さらに本発明によれば、撮影後極めて短時間の内に画像のカラーハードコピー（カラープリント）が得られるハロゲン化銀写真感光材料の処理方法及び現像読み取り方法を提供することができる。